(57)【要約】【課題】ボトムゲート型の薄膜トランジスタにおいて、オンオフ比の高いトランジスタを提供すること。【解決手段】絶縁基板１０１上に少なくともゲート電極１０２と、ゲート絶縁層１０３が順次積層され、このゲート絶縁層上に酸化物を含む半導体層１０４とソース電極１０５およびドレイン電極１０６が設けられたボトムゲート型の薄膜トランジスタであって、半導体層のゲート側の面の酸素密度が、反対の面の酸素密度よりも低いことを特徴とする薄膜トランジスタとする。このため半導体層１０４に酸素含有プラズマを照射する。【選択図】図１
2010258196.tif 000002
【特許請求の範囲】
【請求項１】
絶縁基板上に少なくともゲート電極と、ゲート絶縁層が順次積層され、該ゲート絶縁層上に酸化物を含む半導体層とソース電極およびドレイン電極が設けられたボトムゲート型の薄膜トランジスタであって、該半導体層のゲート側の面の酸素密度が、反対の面の酸素密度よりも低いことを特徴とする薄膜トランジスタ。
【請求項２】
前記半導体層表面の一部を覆うように前記ソース電極及びドレイン電極が形成されており、前記ソース電極及びドレイン電極に覆われていない該半導体層表面の領域に、酸素含有プラズマの照射により酸素が注入されていることを特徴とする請求項１に記載の薄膜トランジスタ。
【請求項３】
前記ソース電極及びドレイン電極の一部を覆うように前記半導体層が形成されており、該半導体層のソース電極及びドレイン電極が形成されている面と反対の面に対して、酸素含有プラズマの照射により酸素が注入されていることを特徴とする請求項１に記載の薄膜トランジスタ。
【請求項４】
前記酸化物を含む半導体層がＩｎとＧａとＺｎの少なくとも一種を含むことを特徴とする請求項１乃至３のいずれかに記載の薄膜トランジスタ。
【請求項５】
前記半導体層上に保護層を有することを特徴とする請求項１乃至４のいずれかに記載の薄膜トランジスタ。
【請求項６】
前記保護層は無機材料であることを特徴とする請求項５に記載の薄膜トランジスタ。
【請求項７】
前記保護層は有機材料であることを特徴とする請求項５に記載の薄膜トランジスタ。
【請求項８】
絶縁基板上にゲート電極を形成する工程と、
該ゲート電極上にゲート絶縁層を形成する工程と、
該ゲート絶縁層上に酸化物を含む半導体を形成する工程と、
該半導体層上にソース電極及びドレイン電極を形成する工程と、
該半導体層の表面に酸素含有プラズマを照射する工程と、
を有することを特徴とする薄膜トランジスタの製造方法。
【請求項９】
絶縁基板上にゲート電極を形成する工程と、
該ゲート電極上にゲート絶縁層を形成する工程と、
該ゲート絶縁層上にソース電極及びドレイン電極を形成する工程と、
該ソース電極及びドレイン電極の一部を覆うように半導体層を形成する工程と、
該半導体層の表面に酸素含有プラズマを照射する工程と、
を有することを特徴とする薄膜トランジスタの製造方法。
【請求項１０】
前記酸素含有プラズマはＯ２またはＮ２Ｏを含むことを特徴とする請求項８又は９に記載の薄膜トランジスタ。
【請求項１１】
前記半導体層の表面に酸素含有プラズマを照射した後に、該半導体層上に保護層を形成する工程を有することを特徴とする請求項８乃至１０のいずれかに記載の薄膜トランジスタの製造方法。
【請求項１２】
請求項１乃至７のいずれか１項に記載の薄膜トランジスタのアレイと、該アレイのソース電極又はドレイン電極に接続された画素電極と、該画素電極上に配置された画像表示媒体とを備える画像表示装置。
【請求項１３】
前記画像表示媒体が電気泳動方式によるものであることを特徴とする請求項１２に記載の画像表示装置。
【発明の詳細な説明】
【技術分野】
【０００１】
本発明は、各種画像表示装置の駆動素子や各種論理回路の論理素子等に用いることができる薄膜トランジスタおよびアクティブマトリクスディスプレイに関する。
【背景技術】
【０００２】
現在、一般的な平面薄型画像表示装置（Ｆｌａｔ  Ｐａｎｅｌ  Ｄｉｓｐｌａｙ；ＦＰＤ）は、半導体に非晶質シリコンや多結晶シリコンを用いた電界効果型薄膜トランジスタにより駆動するアクティブマトリックスタイプのものが主流となっている。
【０００３】
一方、ＦＰＤのさらなる薄型化及び軽量化、耐衝撃性や可撓性の向上を目的に、ガラス基板の代わりにプラスチック基板を用いる試みが近年なされている。
【０００４】
しかしながら、上述のシリコンを半導体層に用いた薄膜トランジスタの製造は、高温の熱工程を要し、耐熱性の低いプラスチック基板に適用するのは困難である。
【０００５】
そこで、低温形成が可能な酸化物を半導体層に用いた薄膜トランジスタの開発が活発に行われてきている（非特許文献１）。
【０００６】
また高い信頼性を持ち、ディスプレイの多階調表示が可能な薄膜トランジスタを実現するためには、従来の酸化物を半導体に用いた薄膜トランジスタにおいては、オンオフ比が十分でないという問題点を有しており、より高いオンオフ比を持つ薄膜トランジスタを得るための研究がなされている。
【先行技術文献】
【非特許文献】
【０００７】
【非特許文献１】伊藤学、応用物理７７［７］（２００８）  ８０９−８１２
【発明の概要】
【発明が解決しようとする課題】
【０００８】
そこで本発明では、上記のような要求を解決するため、ボトムゲート型の薄膜トランジスタにおいて、オンオフ比の高いトランジスタを提供することを課題とする。
【課題を解決するための手段】
【０００９】
本発明は上記目的を達成するためになされたものであり、請求項１に係る発明は、絶縁基板上に少なくともゲート電極と、ゲート絶縁層が順次積層され、該ゲート絶縁層上に酸化物を含む半導体層とソース電極およびドレイン電極が設けられたボトムゲート型の薄膜トランジスタであって、該半導体層のゲート側の面の酸素密度が、反対の面の酸素密度よりも低いことを特徴とする薄膜トランジスタである。
【００１０】
また請求項２の係る発明は、前記半導体層表面の一部を覆うように前記ソース電極及びドレイン電極が形成されており、前記ソース電極及びドレイン電極に覆われていない該半導体層表面の領域に、酸素含有プラズマの照射により酸素が注入されていることを特徴とする請求項１に記載の薄膜トランジスタである。
【００１１】
また請求項３の係る発明は、前記ソース電極及びドレイン電極の一部を覆うように前記半導体層が形成されており、該半導体層のソース電極及びドレイン電極が形成されている面と反対の面に対して、酸素含有プラズマの照射により酸素が注入されていることを特徴とする請求項１に記載の薄膜トランジスタである。
【００１２】
また請求項４の係る発明は、前記酸化物を含む半導体層がＩｎとＧａとＺｎの少なくとも一種を含むことを特徴とする請求項１乃至３のいずれかに記載の薄膜トランジスタである。
【００１３】
また請求項５の係る発明は、前記半導体層上に保護層を有することを特徴とする請求項１乃至４のいずれかに記載の薄膜トランジスタである。
【００１４】
また請求項６の係る発明は、前記保護層は無機材料であることを特徴とする請求項５に記載の薄膜トランジスタである。
【００１５】
また請求項７の係る発明は、前記保護層は有機材料であることを特徴とする請求項５に記載の薄膜トランジスタである。
【００１６】
また請求項８の係る発明は、絶縁基板上にゲート電極を形成する工程と、該ゲート電極上にゲート絶縁層を形成する工程と、該ゲート絶縁層上に酸化物を含む半導体を形成する工程と、該半導体層上にソース電極及びドレイン電極を形成する工程と、該半導体層の表面に酸素含有プラズマを照射する工程と、を有することを特徴とする薄膜トランジスタの製造方法である。
【００１７】
また請求項９の係る発明は、絶縁基板上にゲート電極を形成する工程と、該ゲート電極上にゲート絶縁層を形成する工程と、該ゲート絶縁層上にソース電極及びドレイン電極を形成する工程と、該ソース電極及びドレイン電極の一部を覆うように半導体層を形成する工程と、該半導体層の表面に酸素含有プラズマを照射する工程と、を有することを特徴とする薄膜トランジスタの製造方法である。
【００１８】
また請求項１０の係る発明は、前記酸素含有プラズマはＯ２またはＮ２Ｏを含むことを特徴とする請求項８又は９に記載の薄膜トランジスタである。
【００１９】
また請求項１１の係る発明は、前記半導体層の表面に酸素含有プラズマを照射した後に、該半導体層上に保護層を形成する工程を有することを特徴とする請求項８乃至１０のいずれかに記載の薄膜トランジスタの製造方法である。
【００２０】
また請求項１２の係る発明は、請求項１乃至７のいずれか１項に記載の薄膜トランジスタのアレイと、該アレイのソース電極又はドレイン電極に接続された画素電極と、該画素電極上に配置された画像表示媒体とを備える画像表示装置である。
【００２１】
また請求項１３の係る発明は、前記画像表示媒体が電気泳動方式によるものであることを特徴とする請求項１２に記載の画像表示装置。
【発明の効果】
【００２２】
本発明の薄膜トランジスタによれば、半導体層のゲート側の面の酸素密度が、反対の面の酸素密度よりも低い、言い換えると半導体層のゲート側と反対の面の酸素密度を高くすることにより、薄膜トランジスタのオンオフ比を向上させることができる。
酸化物を含む半導体層は、酸素密度が低い、言い換えれば酸素欠損が多いほど、その電気抵抗は低くなるという特徴を持つ。上記構成の本発明薄膜トランジスタは、前記ゲート絶縁層の界面付近は電気抵抗が低く、かつ界面から離れた層の電気抵抗は高くなることを意味する。この場合、トランジスタのいわゆるチャネル部分の抵抗は低いまま、チャネル層から離れたソース、ドレイン電極間近傍の半導体層の電気抵抗のみ高くなるため、ゲート電圧が正の場合にチャネル部分を流れるオン電流は高く、ゲート電圧が負の場合にチャネル層周辺を流れるオフ電流は小さくなる。したがって、該半導体層が酸素密度勾配を持たない場合と比較して、オンオフ比を向上させることができる。
【００２３】
さらに、半導体層にＩｎ、Ｚｎ、Ｇａのいずれか一種を含む酸化物を用いることで優れたトランジスタ特性を得ることができる。
【００２４】
また、半導体層上に保護層を設けることで、外部環境からの影響を受けることによる該半導体層の酸素密度の変化を防ぐことができる。
【００２５】
保護層に無機材料を用いた場合、外部環境からの影響を受けることによる該半導体層の酸素密度の変化を防ぐことができる。例えば無機材料の一例として挙げられるＳｉＯｘ薄膜は、ガス・水蒸気バリア性が非常に高いことが知られている。
【００２６】
また、有機材料の保護膜はスピンコート等の塗布法で容易に形成できるため、スパッタ法等で無機材料からなる保護層を形成する場合に懸念される半導体層へのプラズマによる損傷がないという利点がある。
【００２７】
上記酸素密度のコントロールとしては、酸素含有プラズマを照射することで半導体層の酸素密度を上げることができる。また、トップコンタクト型の薄膜トランジスタの場合には、ソース電極及びドレイン電極を設けた後に、該半導体層の表面に酸素含有プラズマ照射を行うことで、電極接続部分は酸素密度が上がらず、低抵抗率のままであるので、ソース電極およびドレイン電極と半導体層のオーミック接触を損なわず、半導体層の表面の酸素密度を増加させることができる。
【００２８】
前記酸素含有プラズマにＯ２またはＮ２Ｏを用いたプラズマとすることで特に効率的に半導体層の表面の酸素密度を向上させることができる。
【図面の簡単な説明】
【００２９】
【図１】本発明の一実施形態を示す薄膜トランジスタの構造を表す模式図
【図２】本発明の一実施形態を示す別の薄膜トランジスタの構造を表す模式図
【図３】本発明の一実施形態を示す別の薄膜トランジスタの構造を表す模式図
【図４】本発明の一実施形態を示す画像表示装置の構造を表す模式図
【図５】本発明の各実施例および各比較例の素子特性を示すグラフ
【発明を実施するための形態】
【００３０】
以下、本発明の実施の形態を、図面を参照しつつ説明する。実施の形態において、同一構成要素には同一符号を付け、実施の形態の間において重複する説明は省略する。
【００３１】
図１及び図２は本発明の実施形態の一例を示すボトムゲート型の薄膜トランジスタの模式図である。絶縁基板１０１上に、ゲート電極１０２、ゲート電極を覆うように形成されたゲート絶縁層１０３は形成され、ゲート絶縁膜上に半導体層１０４と、該半導体層に接続されたソース電極１０５及びドレイン電極１０６が形成されている。さらに、本発明の酸化物を含むものである。
【００３２】
図１はトップコンタクト型の薄膜トランジスタであり、ゲート絶縁膜上に半導体層１０４が形成され、半導体層１０４表面の一部を覆うようにソース電極１０５、ドレイン電極１０６が半導体層に接続されている。また図２はボトムコンタクト型の薄膜トランジスタであり、ゲート絶縁膜上にソース電極１０５及びドレイン電極１０６が形成され、当該ソース電極１０５及びドレイン電極１０６の一部を覆うように半導体層１０４が形成されて接続している。
【００３３】
各層以外にも本発明に支障がない限り、別途機能層や保護層を加えても良い。例えば、図３に示す本発明の薄膜トランジスタのように、半導体層１０４上に保護層１０７を加えても良い。半導体層上に保護層を設けることで、外部環境からの影響を受けることによる該半導体層の特性変化を防ぐことができる。特に、半導体内の酸素密度の変化を防ぐことができる。
【００３４】
本発明の薄膜トランジスタにおいては、半導体層のゲート側と反対の面の酸素密度が高く、半導体層内の酸素欠損が少なくなっている。すなわち、半導体層１０４の酸素密度はゲート電極側から垂直方向に勾配を持ち、該半導体層の酸素密度はゲート電極側が最も低い。このような素子は、後述のように酸素原子を含有する気体を用いたプラズマ（酸素含有プラズマ）をゲート側と反対側の半導体層表面に照射することにより実現する。
【００３５】
酸化物を含む半導体は、酸素密度が低い、言い換えれば酸素欠損が多いほど、その電気抵抗は低くなるという特徴を持つ。したがって、前記半導体層１０６の酸素密度がゲート電極側から垂直方向に勾配を持ち、ゲート電極側が最も酸素密度が低いということは、前記ゲート絶縁層の界面付近は電気抵抗が低く、かつ界面から離れた領域の電気抵抗は高くなることを意味する。この場合、トランジスタのいわゆるチャネル部分の抵抗は低いまま、チャネル層から離れたソース、ドレイン電極間近傍の高酸素密度化領域１０４ｂの電気抵抗のみ高くなるため、ゲート電圧が正の場合にチャネル部分を流れる電流（オン電流）は高く、ゲート電圧が負の場合にチャネル層周辺を流れるオフ電流は小さくなる。よって該半導体層が酸素密度勾配を持たない同程度の半導体層膜厚を持つ従来の薄膜トランジスタと比較して、オンオフ比を向上させることができる。
【００３６】
以下、本発明の薄膜トランジスタについて詳細に説明する。
絶縁基板１０１には、例えばガラスやプラスチック基板を用いることができる。プラスチック基板としては、例えば、ポリメチルメタクリレート、ポリアクリレート、ポリカーボネート、ポリスチレン、ポリエチレンサルファイド、ポリエーテルスルホン、ポリオレフィン、ポリエチレンテレフタレート、ポリエチレンナフタレート（ＰＥＮ）、シクロオレフィンポリマー、ポリエーテルサルフェン（ＰＥＳ）、トリアセチルセルロース、ポリビニルフルオライドフィルム、エチレン−テトラフルオロエチレン共重合樹脂、耐候性ポリエチレンテレフタレート、耐候性ポリプロピレン、ガラス繊維強化アクリル樹脂フィルム、ガラス繊維強化ポリカーボネート、透明性ポリイミド、フッ素系樹脂、環状ポリオレフィン系樹脂等を使用することができる。これらの基板は単独で使用することもでき、二種以上を積層した複合基板を使用することもできる。
【００３７】
プラスチック基板等の可撓性基板であれば、薄型、軽量、フレキシブルな薄膜トランジスタを得ることができ好ましい。また、製造工程に乾燥工程等の熱処理を含む場合には、熱安定性の高い石英などのガラス基板の他、プラスチック基板ではＰＥＳやＰＥＮが好ましい。
【００３８】
また絶縁基板がプラスチック基板である場合は、素子の耐久性を上げるためにガスバリア層を形成することも好ましい。ガスバリア層としてはＡｌ２Ｏ３、ＳｉＯ２、ＳｉＮ、ＳｉＯＮ、ＳｉＣ、ダイヤモンドライクーボン（ＤＬＣ）などが挙げられるがこれらに限定されるものではない。またこれらのガスバリア層は二層以上積層して使用することもできる。またガスバリア層はプラスチック基板の片面だけに付与してもよいし、両面に付与しても構わない。ガスバリア層は蒸着法、イオンプレーティング法、スパッタ法、レーザーアブレーション法、プラズマＣＶＤ（Ｃｈｅｍｉｃａｌ  Ｖａｐｏｒ  Ｄｅｐｏｓｉｔｉｏｎ）法、ホットワイヤーＣＶＤ法、ゾルゲル法などで形成されるが、これらに限定されるものではない。またガラスやプラスチック基板上にカラーフィルタが形成された基材を使用することもできる。
【００３９】
本発明のゲート電極１０２、ソース電極１０５及びドレイン電極１０６には、酸化インジウム（Ｉｎ２Ｏ３）、酸化スズ（ＳｎＯ２）、酸化亜鉛（ＺｎＯ）、酸化カドミウム（ＣｄＯ）、酸化インジウムカドミウム（ＣｄＩｎ２Ｏ４）、酸化カドミウムスズ（Ｃｄ２ＳｎＯ２）、酸化亜鉛スズ（Ｚｎ２ＳｎＯ４）、酸化インジウム亜鉛（Ｉｎ−Ｚｎ−Ｏ）等の酸化物材料が好適に用いられる。またこの酸化物材料に不純物をドープすることも導電率を上げるために好ましい。例えば、酸化インジウムにスズやモリブデン、チタンをドープしたもの、酸化スズにアンチモンやフッ素をドープしたもの、酸化亜鉛にインジウム、アルミニウム、ガリウムをドープしたものなどである。この中では特に酸化インジウムにスズをドープした酸化インジウムスズ（通称ＩＴＯ）が低い抵抗率のために特に好適に用いられる。またＡｕ、Ａｇ、Ｃｕ、Ｃｒ、Ａｌ、Ｍｇ、Ｌｉなどの低抵抗金属材料も好適に用いられる。また導電性酸化物材料と低抵抗金属材料を複数積層したものも使用できる。この場合、金属材料の酸化や経時劣化を防ぐために導電性酸化物薄膜／金属薄膜／導電性酸化物薄膜の順に積層した３層構造が特に好適に用いられる。またＰＥＤＯＴ（ポリエチレンジオキシチオフェン）等の有機導電性材料も好適に用いることができる。ゲート電極、ソース電極及びドレイン電極は全て同じ材料であっても構わないし、また全て違う材料であっても構わない。しかし、工程数を減らすためにソース電極とドレイン電極は同一の材料であることがより望ましい。これらの電極は、真空蒸着法、イオンプレーティング法、スパッタ法、レーザーアブレーション法、プラズマＣＶＤ（Ｃｈｅｍｉｃａｌ  Ｖａｐｏｒ  Ｄｅｐｏｓｉｔｉｏｎ）、光ＣＶＤ法、ホットワイヤーＣＶＤ法、または上述の導電性材料をインキ状、ペースト状にしたものはスクリーン印刷、凸版印刷、インクジェット法等で塗布し、焼成して形成することができるが、これらに限定されるものではない。
【００４０】
ゲート絶縁層１０３として用いられる材料は、酸化シリコン、窒化シリコン、シリコンオキシナイトライド、酸化アルミニウム、酸化タンタル、酸化イットリウム、酸化ハフニウム、ハフニウムアルミネート、酸化ジルコニア、酸化チタン等の無機材料、または、ＰＭＭＡ（ポリメチルメタクリレート）等のポリアクリレート、ＰＶＡ（ポリビニルアルコール）、ＰＳ（ポリスチレン）、透明性ポリイミド、ポリエステル、エポキシ、ポリビニルフェノール、ポリビニルアルコール等が挙げられるがこれらに限定されるものではない。ゲートリーク電流を抑えるためには、絶縁材料の抵抗率は１０１１Ωｃｍ以上、特に１０１４Ωｃｍ以上であることが好ましい。ゲート絶縁層１０３は真空蒸着法、イオンプレーティング法、スパッタ法、レーザーアブレーション法、プラズマＣＶＤ、光ＣＶＤ法、ホットワイヤーＣＶＤ法、スピンコート、ディップコート、スクリーン印刷などの方法を用いて形成される。これらのゲート絶縁層１０３は膜の成長方向に向けて組成を傾斜したものもまた好適に用いられる。
【００４１】
本発明で用いられる薄膜トランジスタの半導体層１０４としては、例えば、亜鉛、インジウム、スズ、タングステン、マグネシウム、ガリウムのうち一種類以上の元素を含む酸化物が挙げられる。酸化亜鉛、酸化インジウム、酸化インジウム亜鉛、酸化スズ、酸化タングステン、酸化亜鉛ガリウムインジウム（Ｉｎ―Ｇａ―Ｚｎ―Ｏ）等公知の材料が挙げられるがこれらに限定されるものではない。これらの材料の構造は単結晶、多結晶、微結晶、結晶／アモルファスの混晶、ナノ結晶散在アモルファス、アモルファスのいずれであってもかまわない。半導体層の膜厚は少なくとも１０ｎｍ以上が望ましい。１０ｎｍより小さいと膜が島状に形成され、膜中に半導体が形成されていない部分が生じやすい。
【００４２】
半導体層はスパッタ法、パルスレーザー堆積法、真空蒸着法、ＣＶＤ法、ゾルゲル法などの方法を用いて形成されるが、好ましくはスパッタ法、パルスレーザー堆積法、真空蒸着法、ＣＶＤ法である。スパッタ法ではＲＦマグネトロンスパッタ法、ＤＣスパッタ法、真空蒸着では加熱蒸着、電子ビーム蒸着、イオンプレーティング法、ＣＶＤ法ではホットワイヤーＣＶＤ法、プラズマＣＶＤ法などが挙げられるがこれらに限定されるものではない。
【００４３】
半導体層１０４形成後、半導体層のゲート電極が形成された側と反対の面に、酸素含有プラズマを照射する。図１及び図３で示したようなトップコンタクト型の薄膜トランジスタの場合、ソース電極１０５及びドレイン電極１０６を形成した後に照射することが好ましい。電極を形成した後に酸素含有プラズマを照射することで、電極に覆われていない半導体層表面にのみ酸素が注入され、高酸素密度化領域１０４ｂとなる。このため、半導体層における各電極と半導体層の接触領域は、低抵抗のまま保たれることから、接触抵抗を低く抑えることができる。
【００４４】
半導体層に酸素含有プラズマを照射する場合、Ｏ２、Ｏ３、Ｎ２Ｏ、ＮＯ２またはこれらと不活性ガスの混合プラズマ等が挙げられるが、特にＯ２またはＮ２Ｏプラズマは半導体層６に効果的に酸素を注入できるために望ましい。ただしこれらに限定されるものではない。
【００４５】
図３で示したように、半導体層１０６上に保護層１０７を形成することで、外部環境からの影響を受けることによる該半導体層の特性変化を防ぐことができる。保護層１０７は少なくとも露出した半導体層を覆うことが好ましい。下記のように有機材料、無機材料のいずれを用いてもよく、また単層としても構わないし、複数の層を積層しても構わない。
【００４６】
保護層１０７を無機材料で形成する場合、酸化シリコン、窒化シリコン、シリコンオキシナイトライド（ＳｉＮｘＯｙ）、酸化アルミニウム、酸化タンタル、酸化イットリウム、酸化ハフニウム、ハフニウムアルミネート、酸化ジルコニア、酸化チタン等が挙げられる。このような無機材料を用いれば、ガスや水蒸気に対する透過性が低く、バリア性の非常に高い保護層を構成することができる。
【００４７】
また、保護層６を有機材料で形成する場合には、ＰＭＭＡ（ポリメチルメタクリレート）等のポリアクリレート、ＰＶＡ（ポリビニルアルコール）、ＰＳ（ポリスチレン）、透明性ポリイミド、ポリエステル、エポキシ、ポリビニルフェノール、ポリビニルアルコール、フッ素系樹脂等や、それらの有機材料に感光剤を添加したフォトレジスト等が挙げられるが、これらに限定されるものではない。有機材料の保護膜はスピンコート等の塗布法で容易に形成できるため、スパッタ法等で無機材料からなる保護層を形成する場合に懸念される半導体層へのプラズマによる損傷がないという利点がある。
【００４８】
図４及び図５に本発明の薄膜トランジスタを用いた画像表示装置の例を示した。
本発明の画像表示装置は、上記薄膜トランジスタを画素ごとに少なくとも一つ配置した薄膜トランジスタアレイとし、画像表示媒体３０３と接続する。画像表示媒体の例としては、電気泳動方式の表示媒体（電子ペーパー）や、液晶表示媒体、有機ＥＬ、無機ＥＬ等が挙げられる。
【００４９】
図４の本発明の画像表示装置の例では、薄膜トランジスタを形成した基板上に層間絶縁膜３０１が形成され、ソース電極１０５又はドレイン電極１０６と画素電極３０２が接続され、当該画素電極と対向電極３０４で画像表示媒体３０３を挟持する構成となっている。本発明の薄膜トランジスタは、材料の選択によって透明とすることができるため、対向電極側、薄膜トランジスタ側のいずれから視認できるようにしても良い。なお層間絶縁膜は、ゲート絶縁膜１０３や、保護膜１０７で挙げた材料と同じものを用いることができる。図４の画像表示装置の例では、層間絶縁膜によって平坦化され、全面に画素電極を配置できる。その上に例えば対向電極を形成した電気泳動方式の表示媒体を張り合わせることにより、画像表示装置を作製することができる。
【００５０】
また本発明の画像表示装置の別の例として、薄膜トランジスタ上に画素を区画する隔壁を形成し、ソース電極１０５又はドレイン電極１０６から延長された画素電極３０２上に画像表示媒体を形成した構成としても良い。例えば、インクジェット法や印刷法を用いて形成した有機ＥＬを表示媒体として用いることができる。
【実施例】
【００５１】
以下、本発明を、実施例１から５、および比較例１から４を用いて説明する。
【００５２】
（実施例１）
実施例１では図１に示したような本発明の薄膜トランジスタを作製した。
【００５３】
絶縁基板１０１として、ＰＥＮ基材（帝人デュポン社製Ｑ６５  厚さ１２５μｍ）を用い、絶縁基板１０１上に、ＩＴＯをＤＣマグネトロンスパッタリング法で膜厚１００ｎｍとなるように成膜した。さらに成膜したＩＴＯをエッチングにより所望の形状にパターニングし、ゲート電極１０２とした。
【００５４】
次に、ゲート電極１０２を覆うように窒化シリコン（Ｓｉ３Ｎ４）のターゲットを用いてＲＦスパッタリング法でＳｉＯＮを膜厚５００ｎｍとして成膜し、ゲート絶縁層１０３とした。
【００５５】
次に、ゲート絶縁層１０３上に半導体層１０４として、ＩｎＧａＺｎＯ４のターゲットを用いて、アモルファスＩｎ−Ｇａ−Ｚｎ−ＯをＲＦスパッタリング法で膜厚１５ｎｍに形成し、エッチングにより所望の形状にパターニングし、半導体層１０４を形成した。
【００５６】
次に、半導体層１０４上に、レジストを塗布し、乾燥、現像を行った後に、ＩＴＯ膜をＤＣマグネトロンスパッタリング法で膜厚５０ｎｍに成膜し、リフトオフを行い、ソース電極１０５及びドレイン電極１０６を形成して、薄膜トランジスタ素子を得た。各層の成膜工程における成膜条件を下記表１に示す。なお作製した素子のソース／ドレイン電極間のチャネル長は２０μｍであり、チャネル幅は５μｍであった。
【００５７】
【表１】
2010258196.tif 000003
【００５８】
次にＲＦプラズマ照射装置を用いて、作製した素子に対して、投入電力１００Ｗ、チャンバー内の圧力を１．０Ｐａ、酸素（Ｏ２）の流量を５０ＳＣＣＭとして１分間Ｏ２プラズマを照射した。
【００５９】
半導体パラメータアナライザ（Ｋｅｉｔｈｌａｙ製ＳＣＳ４２００）を用いて測定した実施例１の薄膜トランジスタ素子のトランジスタ特性は、移動度１０ｃｍ２／Ｖｓ、またソース／ドレイン電極間に１０Ｖの電圧が印加されたときのＯＮ／ＯＦＦ比は８桁であり、良好なトランジスタ特性を示した。
【００６０】
なお、ガラス基板上に形成した膜厚３００ｎｍのアモルファスＩｎ−Ｇａ−Ｚｎ−Ｏ薄膜に、投入電力２００Ｗ、チャンバー内圧力１．０Ｐａ、Ｏ２流量を５０ＳＣＣＭとして３分間Ｏ２プラズマを照射した場合には、単膜の電気抵抗率は１．０×１０−４Ω・ｃｍから９．１×１０−７Ω・ｃｍまで減少した。
【００６１】
（比較例１）
比較例１では半導体層１０４表面にＯ２プラズマを照射しなかったこと以外は、実施例１と同様の工程で薄膜トランジスタを作製した。
【００６２】
半導体パラメータアナライザ（Ｋｅｉｔｈｌａｙ製ＳＣＳ４２００）を用いて測定した比較例１の薄膜トランジスタ素子のトランジスタ特性は、移動度８ｃｍ２／Ｖｓ、またソース／ドレイン電極間に１０Ｖの電圧が印加されたときのＯＮ／ＯＦＦ比は６桁であり、実施例１の結果と比較するとＯＦＦ電流が高く、ＯＮ／ＯＦＦ比は小さい値となった。
【００６３】
（実施例２）
実施例２では、酸素含有プラズマの照射にアルゴン（Ａｒ）と酸素（Ｏ２）の混合プラズマを用いたこと以外は実施例１と同様の工程で本発明の薄膜トランジスタを作製した。
【００６４】
酸素含有プラズマ照射工程では、ＲＦプラズマ照射装置を用いて、作製した素子に対して、投入電力１００Ｗ、チャンバー内圧力１．０Ｐａ、Ａｒ流量を１０ＳＣＣＭ、Ｏ２流量を５０ＳＣＣＭとして１分間Ａｒ−Ｏ２混合プラズマを照射した。
【００６５】
半導体パラメータアナライザ（Ｋｅｉｔｈｌａｙ製ＳＣＳ４２００）を用いて測定した実施例２の薄膜トランジスタ素子のトランジスタ特性は、移動度１０ｃｍ２／Ｖｓ、またソース／ドレイン電極間に１０Ｖの電圧が印加されたときのＯＮ／ＯＦＦ比は７桁であり、比較例１と比較して良好な特性を示した。
【００６６】
なお、ガラス基板上に形成した膜厚３００ｎｍのアモルファスＩｎ−Ｇａ−Ｚｎ−Ｏ薄膜に、投入電力２００Ｗ、チャンバー内圧力１．０Ｐａ、Ａｒ流量を１０ＳＣＣＭ、Ｏ２流量を５０ＳＣＣＭとして３分間Ａｒ−Ｏ２混合プラズマを照射した場合には、単膜の電気抵抗率は１．０×１０−４Ω・ｃｍから９．１×１０−７Ω・ｃｍまで減少した。
【００６７】
（実施例３）
実施例３では、酸素含有プラズマの照射工程にＮ２Ｏプラズマを用いたこと以外は実施例１と同様の工程で本発明の薄膜トランジスタを作製した。
【００６８】
酸素含有プラズマ照射工程では、ＲＦプラズマ照射装置を用いて、作製した素子に対して、投入電力１００Ｗ、チャンバー内圧力１．０Ｐａ、Ｎ２Ｏ流量を５０ＳＣＣＭとして１分間酸素プラズマを照射した。
【００６９】
半導体パラメータアナライザ（Ｋｅｉｔｈｌａｙ製ＳＣＳ４２００）を用いて測定した実施例３の薄膜トランジスタ素子のトランジスタ特性は、移動度９ｃｍ２／Ｖｓ、またソース／ドレイン電極間に１０Ｖの電圧が印加されたときのＯＮ／ＯＦＦ比は８桁であり、良好な素子特性を示した。
【００７０】
なお、ガラス基板上に形成した膜厚３００ｎｍのアモルファスＩｎ−Ｇａ−Ｚｎ−Ｏ薄膜に、投入電力２００Ｗ、チャンバー内圧力０．６Ｐａ、Ｎ２Ｏ流量を５０ＳＣＣＭとして３分間Ｎ２Ｏプラズマを照射した場合には、単膜の電気抵抗率は１．１×１０−４Ω・ｃｍから２．１×１０−６Ω・ｃｍまで減少した。
【００７１】
（比較例２）
比較例２では、プラズマの照射に酸素の含まない窒素（Ｎ２）プラズマを用いたこと以外は実施例１と同様の工程で本発明の薄膜トランジスタを作製した。
【００７２】
プラズマ照射工程では、ＲＦプラズマ照射装置を用いて、作製した素子に対して、投入電力１００Ｗ、チャンバー内圧力１．０Ｐａ、Ｎ２流量を５０ＳＣＣＭとして１分間Ｎ２プラズマを照射した。
【００７３】
半導体パラメータアナライザ（Ｋｅｉｔｈｌａｙ製ＳＣＳ４２００）を用いて測定した薄膜トランジスタ素子のトランジスタ特性は、移動度９ｃｍ２／Ｖｓ、またソース／ドレイン電極間に１０Ｖの電圧が印加されたときのＯＮ／ＯＦＦ比は６桁であり、実施例１の結果と比較するとＯＦＦ電流が高く、ＯＮ／ＯＦＦ比は小さい値となった。
【００７４】
なおガラス基板上に形成した膜厚３００ｎｍのアモルファスＩｎ−Ｇａ−Ｚｎ−Ｏ薄膜に、投入電力２００Ｗ、チャンバー内圧力０．６Ｐａ、Ｎ２流量を５０ＳＣＣＭとして１分間プラズマを照射した場合には、単膜の電気抵抗率は１．１×１０−４Ω・ｃｍから１．３×１０−１Ω・ｃｍまで増加した。
【００７５】
（実施例４）
実施例４では図３に示したような本発明の薄膜トランジスタを作製した。
【００７６】
絶縁基板１０１としてＰＥＮ基材（帝人デュポン社製Ｑ６５  厚さ１２５μｍ）を用い、絶縁基材１０１上にＩＴＯをＤＣマグネトロンスパッタリング法で膜厚１００ｎｍとなるように成膜した。さらに成膜したＩＴＯをエッチングにより所望の形状にパターニングし、ゲート電極１０２とした。
【００７７】
次に、ゲート電極１０２を覆うように窒化シリコン（Ｓｉ３Ｎ４）のターゲットを用いてＲＦスパッタリング法でＳｉＯＮを膜厚５００ｎｍとして成膜し、ゲート絶縁層１０３とした。
【００７８】
次に、ゲート絶縁層１０３上に半導体層１０４として、ＩｎＧａＺｎＯ４のターゲットを用いて、アモルファスＩｎ−Ｇａ−Ｚｎ−ＯをＲＦスパッタリング法で膜厚１５ｎｍに形成し、エッチングにより所望の形状にパターニングし、半導体層１０４を形成した。
【００７９】
次に、半導体層１０４まで形成した基板上に、レジストを塗布し、乾燥、現像を行った後に、ＩＴＯ膜をＤＣマグネトロンスパッタリング法で膜厚５０ｎｍに成膜し、リフトオフを行い、ソース電極１０５及びドレイン電極１０６を形成した。なお作製した素子のソース／ドレイン電極間のチャネル長は２０μｍであり、チャネル幅は５μｍであった。
【００８０】
次に、ＲＦプラズマ照射装置を用いて、作製した素子に対して、投入電力１５０Ｗ、チャンバー内圧力１．０Ｐａ、Ｏ２の流量を５０ＳＣＣＭとして１分間Ｏ２プラズマを照射した。
【００８１】
次に、Ｏ２プラズマを照射した基板上にレジストを塗布し、乾燥、現像を行った後に、ＳｉＯＮ膜をＲＦマグネトロンスパッタリング法で膜厚１００ｎｍとして成膜し、リフトオフを行い、保護層１０７を形成して、実施例４の薄膜トランジスタ素子を得た。各層の成膜工程における成膜条件を表２に示す。
【００８２】
【表２】
2010258196.tif 000004
【００８３】
半導体パラメータアナライザ（Ｋｅｉｔｈｌａｙ製ＳＣＳ４２００）を用いて測定した実施例４の薄膜トランジスタ素子のトランジスタ特性は、移動度９ｃｍ２／Ｖｓ、またソース／ドレイン電極間に１０Ｖの電圧が印加されたときのＯＮ／ＯＦＦ比は８桁であり、良好なトランジスタ特性を示した。
【００８４】
（比較例３）
比較例３では半導体層１０４表面にＯ２プラズマを照射しなかったこと以外は、実施例４と同様の工程で薄膜トランジスタを作製した。
【００８５】
半導体パラメータアナライザ（Ｋｅｉｔｈｌａｙ製ＳＣＳ４２００）を用いて測定した比較例３の薄膜トランジスタ素子のトランジスタ特性は、移動度８ｃｍ２／Ｖｓ、またソース／ドレイン電極間に１０Ｖの電圧が印加されたときのＯＮ／ＯＦＦ比は６桁であり、実施例４と比較するとＯＮ／ＯＦＦ比は小さい値となった。
【００８６】
（実施例５）
実施例５では、Ｏ２プラズマを照射した基板上にフォトレジストをスピンコートで膜厚３μｍとして成膜し、パターニングを行い保護層６を形成したこと以外は実施例４と同様の工程で薄膜トランジスタ素子を作製した。各成膜工程は表３に示した。
【００８７】
【表３】
2010258196.tif 000005
【００８８】
半導体パラメータアナライザ（Ｋｅｉｔｈｌａｙ製ＳＣＳ４２００）を用いて測定した実施例５の薄膜トランジスタ素子のトランジスタ特性は、移動度９ｃｍ２／Ｖｓ、またソース／ドレイン電極間に１０Ｖの電圧が印加されたときのＯＮ／ＯＦＦ比は８桁であり、良好なトランジスタ特性を示した。
【００８９】
（比較例４）
比較例４では、半導体層１０４表面にＯ２プラズマを照射しなかったこと以外は、実施例５と同様の工程で薄膜トランジスタを作製した。
【００９０】
半導体パラメータアナライザ（Ｋｅｉｔｈｌａｙ製ＳＣＳ４２００）を用いて測定した比較例４の薄膜トランジスタ素子のトランジスタ特性は、移動度８ｃｍ２／Ｖｓ、またソース／ドレイン電極間に１０Ｖの電圧が印加されたときのＯＮ／ＯＦＦ比は６桁であり、実施例５と比較するとＯＮ／ＯＦＦ比は小さい値となった。
【００９１】
実施例１〜５及び比較例１〜４のプラズマ照射の条件及び保護層１０７の有無を表４に示した。また、各実施例及び比較例の素子特性としてキャリア移動度とＯＮ／ＯＦＦ比を示したグラフを図５に示した。図５から、酸素含有プラズマを半導体層１０４のゲート側と反対の面に照射することにより、ＯＦＦ電流を抑制することができ、素子特性が向上していることが分かる。
【００９２】
【表４】
2010258196.tif 000006
【産業上の利用可能性】
【００９３】
ボトムゲート型の薄膜トランジスタにおいて、半導体層の表面へ酸素含有プラズマを照射することで、ソース電極とドレイン電極に挟まれた領域の酸素密度がゲート電極側が最も低くなるように垂直方向に勾配を持つ半導体層を設けることにより、オフ電流が低く、オンオフ比が高い薄膜トランジスタを実現できる。このような電界効果トランジスタは電子ペーパー、ＬＣＤ、有機ＥＬディスプレイ等のスイッチング素子として利用できる。また特にフレキシブル基材を基板とするフレキシブルディスプレイや、ＩＣカード、ＩＣタグ等にも広く応用することができる。
【符号の説明】
【００９４】
１０１  絶縁基板
１０２  ゲート電極
１０３  ゲート絶縁層
１０４  半導体層
１０４ｂ  高酸素密度化領域（プラズマ照射領域）
１０５  ソース電極
１０６  ドレイン電極
１０７  保護層
３０１  層間絶縁層
３０２  画素電極
３０３  画像表示媒体
３０４  対向電極
【図１】
2010258196.tif 000007
【図２】
2010258196.tif 000008
【図３】
2010258196.tif 000009
【図４】
2010258196.tif 000010
【図５】
2010258196.tif 000011